(57)【要約】  耐水付着性を確保し、金属調光沢を付与できる光輝性顔料含有水性ベースコート塗料、及びこれを用いた複層塗膜形成方法を提供する。本発明によれば、水分散性アクリル重合体粒子（Ａ）、水溶性アクリル樹脂（Ｂ）、硬化剤（Ｃ）、及び蒸着金属膜を粉砕して金属片とした光輝性顔料（Ｄ）を含んでなり、水溶性アクリル樹脂（Ｂ）が、Ｎ−置換（メタ）アクリルアミド（ｉ）、水酸基含有重合性不飽和単量体（ii）、カルボキシル基含有重合性不飽和単量体（iii）、及び（ｉ）〜（iii）以外のその他の重合性不飽和単量体（iv）の共重合体であり、且つ光輝性顔料（Ｄ）を１０〜４０％の範囲内の顔料質量濃度（ＰＷＣ）で含有する、光輝性顔料含有水性ベースコート塗料が提供される。【特許請求の範囲】
【請求項１】
水分散性アクリル重合体粒子（Ａ）、水溶性アクリル樹脂（Ｂ）、硬化剤（Ｃ）、及び蒸着金属膜を粉砕して金属片とした光輝性顔料（Ｄ）を含んでなり、
前記水溶性アクリル樹脂（Ｂ）が、Ｎ−置換（メタ）アクリルアミド（ｉ）、水酸基含有重合性不飽和単量体（ii）、カルボキシル基含有重合性不飽和単量体（iii）、及び（ｉ）〜（iii）以外のその他の重合性不飽和単量体（iv）の共重合体であり、且つ
前記光輝性顔料（Ｄ）を、１０〜４０％の範囲内の顔料質量濃度（ＰＷＣ）で含有することを特徴とする、光輝性顔料含有水性ベースコート塗料。
【請求項２】
前記水溶性アクリル樹脂（Ｂ）が、単量体合計固形分量を基準として、
（ｉ）Ｎ−置換（メタ）アクリルアミド  ３〜５０質量％、
（ii）水酸基含有重合性不飽和単量体  １〜３０質量％、
（iii）カルボキシル基含有重合性不飽和単量体  １〜１５質量％、及び
（iv）（ｉ）〜（iii）以外のその他の重合性不飽和単量体  ５〜９５質量％、
の共重合体である、請求項１に記載の水性ベースコート塗料。
【請求項３】
さらにセルロース誘導体（Ｅ）を含有する、請求項１又は２に記載の水性ベースコート塗料。
【請求項４】
被塗物上に、請求項１ないし３のいずれか１項に記載の水性ベースコート塗料を塗装して未硬化のベースコート塗膜を形成せしめ、前記未硬化のベースコート塗膜上にクリヤーコート塗料を塗装してクリヤーコート塗膜を形成した後、前記ベースコート塗膜及び前記クリヤーコート塗膜を同時に加熱硬化させることを特徴とする、複層塗膜形成方法。
【請求項５】
前記クリヤーコート塗料が、水酸基含有アクリル樹脂及びポリイソシアネート化合物を含有するものである、請求項４に記載の複層塗膜形成方法。
【請求項６】
被塗物上に、塗料固形分が８〜４０質量％の範囲内である水性ベースコート塗料（Ｘ１）を塗装して第１ベースコート塗膜を形成せしめる工程と、前記工程で形成される未硬化の第１ベースコート塗膜上に、塗料固形分が２〜５質量％の範囲内である水性ベースコート塗料（Ｘ２）を塗装して、第２ベースコート塗膜を形成せしめる工程を順次行うことからなる、水性ベースコート塗料の塗装方法であって、
前記水性ベースコート塗料（Ｘ２）が請求項１ないし３のいずれか１項に記載の水性ベースコート塗料であることを特徴とする、水性ベースコート塗料の塗装方法。
【請求項７】
請求項６に記載の水性ベースコート塗料の塗装方法によって得られた未硬化のベースコート塗膜上に、クリヤーコート塗料を塗装してクリヤーコート塗膜を形成せしめた後、前記ベースコート塗膜及び前記クリヤーコート塗膜を同時に加熱硬化させることを特徴とする、複層塗膜形成方法。
【請求項８】
前記クリヤーコート塗料が、水酸基含有アクリル樹脂及びポリイソシアネート化合物を含有するものである、請求項７に記載の複層塗膜形成方法。
【発明の詳細な説明】
【技術分野】
【０００１】
本発明は、耐水付着性を確保し、金属調光沢を付与できる光輝性顔料含有水性ベースコート塗料、及びこれを用いた複層塗膜形成方法に関する。
【背景技術】
【０００２】
自動車車体の塗装は、一般に、下塗り塗料として電着塗料を塗装した後、中塗り塗料を塗装し、さらにその上に上塗り塗料を塗装することによって行なわれる。
上塗り塗料の塗装方法としては、例えば、１種類の上塗り塗料を塗装し、これを加熱硬化させる１コート１ベーク法、ベースコート塗料及びクリヤーコート塗料の２種類の上塗り塗料を用い、まずベースコート塗料を塗装し、これを硬化させることなく、その上にクリヤーコート塗料を塗装し、両塗膜を同時に加熱硬化させる２コート１ベーク法等を挙げることができる。【０００３】
このうち、２コート１ベーク法の塗装においては、ベースコート塗料として、アルミニウムフレーク、雲母等の光輝性顔料を含有するベースコート塗料を用いることにより、光輝感を付与し、塗膜外観を向上させることが従来から広く行なわれている。
一方、近年、大気汚染や省資源の観点から、塗料の水性化が進められており、このため現在では、優れた光輝感を有する塗膜を形成し得る光輝性顔料含有水性ベースコート塗料の開発が積極的に行なわれている。【０００４】
光輝性顔料含有水性ベースコート塗料から形成されるベースコート塗膜の光輝感を向上する手段の一つとして、以前から、塗料固形分に対する光輝性顔料の顔料質量濃度（Ｐｉｇｍｅｎｔ  Ｗｅｉｇｈｔ  Ｃｏｎｃｅｎｔｒａｔｉｏｎ、以下、「ＰＷＣ」と略称することがある）を高くする方法が検討されてきた。しかし、水性ベースコート塗料の光輝性顔料のＰＷＣを高くすると、それから形成される塗膜の艶や平滑性が低下し、十分な仕上がり外観が得られなかったり、耐水性等の塗膜性能が低下するなどの問題がある。【０００５】
この対策として、例えば、特許文献１には、光輝性顔料のＰＷＣが比較的低くかつ塗料固形分が比較的高い水性ベースコート塗料による塗膜上に、光輝性顔料のＰＷＣが比較的高くかつ塗料固形分が比較的低い水性ベースコート塗料を塗り重ね、さらにクリヤー塗料を塗り重ねることによって、優れた外観の光輝感を有する塗膜を形成する塗装方法が開示されている。しかしながら、この塗装方法では、得られる塗膜の光輝感と平滑性が不十分である。【０００６】
金属調の光沢感を得るために、光輝性顔料として蒸着アルミニウム片を用いる方法も知られており、例えば、特許文献２には、蒸着金属膜を粉砕して金属片とした光輝性顔料と、２０〜１５０ｍｇＫＯＨ／ｇ（固形分）の酸価を有する水性セルロース誘導体とを含み、前記水性セルロース誘導体を主たるバインダー樹脂とし、前記光輝性顔料の含有量がＰＷＣで２０〜７０質量％であることを特徴とする水性ベース塗料組成物が開示されている。しかし、特許文献２に記載の塗料によって形成される塗膜では、耐水付着性等に問題があった。
【先行技術文献】
【特許文献】
【０００７】
【特許文献１】特開２００４−３５１３８９号公報
【特許文献２】特開２００９−１５５５３７号公報
【発明の概要】
【発明が解決しようとする課題】
【０００８】
本発明の目的は、耐水付着性を確保し、金属調光沢感に優れた塗膜を形成することができる、光輝性顔料含有水性ベースコート塗料を提供することである。
【課題を解決するための手段】
【０００９】
本発明者等は、鋭意研究を重ねた結果、水分散性アクリル重合体粒子（Ａ）、特定の水溶性アクリル樹脂（Ｂ）、硬化剤（Ｃ）及び蒸着金属膜を粉砕して金属片とした光輝性顔料（Ｄ）を含んでなる光輝性顔料含有水性ベースコート塗料により、上記の目的を達成できることを見出し、本発明を完成するに至った。【００１０】
かくして、本発明は、水分散性アクリル重合体粒子（Ａ）、水溶性アクリル樹脂（Ｂ）、硬化剤（Ｃ）、及び蒸着金属膜を粉砕して金属片とした光輝性顔料（Ｄ）を含んでなり、前記水溶性アクリル樹脂（Ｂ）が、（ｉ）Ｎ−置換（メタ）アクリルアミド、（ii）水酸基含有重合性不飽和単量体、（iii）カルボキシル基含有重合性不飽和単量体、及び（iv）（ｉ）〜（iii）以外のその他の重合性不飽和単量体の共重合体であり、且つ、光輝性顔料（Ｄ）を１０〜４０％の範囲内の顔料質量濃度（ＰＷＣ）で含有することを特徴とする、光輝性顔料含有水性ベースコート塗料、及びこれを用いた複層塗膜形成方法を提供するものである。
【発明の効果】
【００１１】
本発明の光輝性顔料含有水性ベースコート塗料によれば、耐水付着性を確保し、金属調光沢感に優れた塗膜を形成することができる。
【発明を実施するための形態】
【００１２】
以下、本発明の光輝性顔料含有水性ベースコート塗料についてさらに詳細に説明する。
本発明の光輝性顔料含有水性ベースコート塗料（以下、「本塗料」ということがある）は、水分散性アクリル重合体粒子（Ａ）、水溶性アクリル樹脂（Ｂ）、及び硬化剤（Ｃ）を含有し、さらに光輝性顔料（Ｄ）を１０〜４０％の範囲内の顔料質量濃度（ＰＷＣ）で含有する塗料である。
なお、本明細書において、光輝性顔料（Ｄ）の顔料質量濃度（ＰＷＣ）は、塗料の固形分に対する光輝性顔料（Ｄ）の質量割合である。
【００１３】
水分散性アクリル重合体粒子（Ａ）：
本塗料において使用される水分散性アクリル重合体粒子（Ａ）は、本塗料における基体樹脂の少なくとも一部を構成するものであり、通常、重合性不飽和単量体を界面活性剤のような分散安定剤の存在下で、ラジカル重合開始剤を用いて乳化重合せしめることによって得られるものである。このような水分散性アクリル重合体粒子（Ａ）としては、特に、重合性不飽和基を１分子中に２個以上有する重合性不飽和単量体（Ｍ―１）を含む重合性不飽和単量体混合物を乳化重合することにより得られる水分散性アクリル重合体粒子であって、重合性不飽和基を１分子中に２個以上有する重合性不飽和単量体（Ｍ―１）を、１種もしくはそれ以上のその他の重合性不飽和単量体（Ｍ−２）とともに乳化重合することにより得られる水分散性アクリル重合体粒子が、好適に使用できる。
【００１４】
上記重合性不飽和基を１分子中に２個以上有する重合性不飽和単量体（Ｍ―１）としては、重合性不飽和基を１分子中に２個以上有するアミド基含有重合性不飽和単量体（Ｍ−１−１）と、これ以外の、重合性不飽和基を１分子中に２個以上有する重合性不飽和単量体（Ｍ−１−２）とを挙げることができる。特に、重合性不飽和基を１分子中に２個以上有するアミド基含有重合性不飽和単量体（Ｍ−１−１）が、好適に使用できる。
【００１５】
重合性不飽和基を１分子中に２個以上有するアミド基含有重合性不飽和単量体（Ｍ−１−１）としては、具体的には、例えば、Ｎ，Ｎ´−メチレンビス（メタ）アクリルアミド、Ｎ，Ｎ´−エチレンビス（メタ）アクリルアミド、Ｎ，Ｎ´−テトラメチレンビス（メタ）アクリルアミド等のＣ１〜６アルキレンビス（メタ）アクリルアミド；Ｎ，Ｎ´−１，３−フェニレンビスアクリルアミド；Ｎ，Ｎ´−（オキシメチレン）ビスアクリルアミド等を挙げることができる。単量体（Ｍ−１−１）以外の、重合性不飽和基を１分子中に２個以上有する重合性不飽和単量体（Ｍ−１−２）としては、例えば、アリル（メタ）アクリレート、１，６−ヘキサンジオールジ（メタ）アクリレート等を挙げることができる。
【００１６】
上記その他の重合性不飽和単量体（Ｍ−２）としては、アミド基含有重合性不飽和単量体（Ｍ―１）と共重合するものであれば特に限定されるものではなく、例えば、カルボキシル基含有重合性不飽和単量体（Ｍ−２−１）、水酸基含有重合性不飽和単量体（Ｍ−２−２）、これら以外の、重合性不飽和単量体（Ｍ−２−３）等を挙げることができる。
カルボキシル基含有重合性不飽和単量体（Ｍ−２−１）としては、例えば、（メタ）アクリル酸、クロトン酸などの不飽和モノカルボン酸；マレイン酸、フマル酸、イタコン酸などの不飽和ジカルボン酸及びこれらの不飽和ジカルボン酸のハーフモノアルキルエステル化物等を挙げることができ、これらはそれぞれ単独で又は２種以上組み合わせて使用することができる。これらの中でも、塗料の粘度発現性と塗膜性能の観点から、（メタ）アクリル酸が好適である。
【００１７】
また、水酸基含有重合性不飽和単量体（Ｍ−２−２）としては、例えば、２−ヒドロキシエチル（メタ）アクリレート、２−もしくは３−ヒドロキシプロピル（メタ）アクリレート、及び４−ヒドロキシブチル（メタ）アクリレートなどの、（メタ）アクリル酸のＣ２〜１０ヒドロキシアルキルエステル等を挙げることができる。水酸基含有重合性不飽和単量体（Ｍ−２−２）中の水酸基は、硬化剤（Ｃ）と反応する官能基として作用することができる。これらの水酸基含有重合性不飽和単量体（Ｍ−２−２）は、それぞれ単独で又は２種以上組み合わせて用いることができる。
【００１８】
さらに、上記の重合性不飽和単量体（Ｍ−２−１）、（Ｍ−２−２）以外の、その他の重合性不飽和単量体（Ｍ−２−３）を使用することもでき、そのような重合性不飽和単量体（Ｍ−２−３）としては、例えば、メチル（メタ）アクリレート、エチル（メタ）アクリレート、ｎ−プロピル（メタ）アクリレート、ｉ−プロピル（メタ）アクリレート、ｎ−ブチル（メタ）アクリレート、ｉ−ブチル（メタ）アクリレート、ｔ−ブチル（メタ）アクリレート、２−エチルヘキシル（メタ）アクリレート、シクロヘキシル（メタ）アクリレート、ラウリル（メタ）アクリレートなどの（メタ）アクリル酸のＣ１〜２０アルキルエステル；スチレン、α−メチルスチレン、ビニルトルエンなどの芳香族系ビニル化合物；グリシジル（メタ）アクリレート、アリルグリシジルエーテルなどのグリシジル基含有ビニル化合物；ジメチルアミノエチル（メタ）アクリレートなどの含窒素アルキル（炭素数１〜２０）（メタ）アクリレート；酢酸ビニル、プロピオン酸ビニル、塩化ビニルなどのビニル化合物；アクリロニトリル、メタクリロニトリルなどの重合性不飽和結合含有ニトリル系化合物；ブタジエン、イソプレンなどのジエン系化合物等を挙げることができる。
【００１９】
その他の重合性不飽和単量体（Ｍ−２）としては、上記の重合性不飽和単量体（Ｍ−２−１）〜（Ｍ−２−３）をそれぞれ単独で又は２種以上組み合わせて用いることができる。
【００２０】
水分散性アクリル重合体粒子（Ａ）としては、重合性不飽和基を１分子中に２個以上有する重合性不飽和単量体（Ｍ―１）、カルボキシル基含有重合性不飽和単量体（Ｍ−２−１）、及び水酸基含有重合性不飽和単量体（Ｍ−２−２）を含む重合性不飽和単量体混合物を乳化重合することにより得られるものが、特に好適である。なかでも、塗膜の耐水性などの観点から、カルボキシル基含有重合性不飽和単量体（Ｍ−２−１）としてメタクリル酸を用いたものが特に好ましい。その理由としては、メタクリル酸は、アクリル酸に比べ水中での解離度が低く、親水性官能基であるカルボキシル基がアクリル酸の場合に比べて、より容易に粒子内部に均一に分布するため、親水性官能基の局在化が起こりにくいことが考えられる。
【００２１】
なお、本明細書において、「（メタ）アクリレート」は、アクリレート又はメタクリレートを意味し、「（メタ）アクリル酸」は、アクリル酸又はメタクリル酸を意味する。また、「（メタ）アクリロイル」は、アクリロイル又はメタクリロイルを意味し、「（メタ）アクリルアミド」は、「アクリルアミド又はメタクリルアミド」を意味する。
【００２２】
上記重合性不飽和単量体混合物における重合性不飽和基を１分子中に２個以上有する重合性不飽和単量体（Ｍ―１）の配合割合は、塗膜の仕上り性及び水分散性アクリル重合体粒子（Ａ）の貯蔵安定性の観点から、重合性不飽和単量体の総量を基準にして、一般に０．１〜５質量％、好ましくは０．５〜４質量％、さらに好ましくは１〜３．５質量％の範囲内とすることができる。
【００２３】
また、上記重合性不飽和単量体混合物におけるカルボキシル基含有重合性不飽和単量体（Ｍ−２−１）の配合割合は、塗膜の外観や耐水性などの観点から、一般に０．１〜２０質量％、好ましくは０．５〜１５質量％、さらに好ましくは１〜１０質量％の範囲内とすることができ、さらに、水酸基含有重合性不飽和単量体（Ｍ−２−２）の配合割合は、塗膜の硬化性や耐水性などの観点から、一般に０．１〜２０質量％、好ましくは１〜１５質量％、さらに好ましくは２〜１０質量％の範囲内とすることができる。上記配合割合を有する重合性不飽和単量体混合物において、カルボキシル基含有重合性不飽和単量体（Ｍ−２−１）としては、メタクリル酸を用いることが特に好ましい。
【００２４】
水分散性アクリル重合体粒子（Ａ）は、乳化剤の存在下で且つラジカル重合開始剤の共存下において、重合性不飽和基を１分子中に２個以上有する重合性不飽和単量体（Ｍ―１）を、その他の重合性不飽和単量体（Ｍ−２）とともに乳化重合することにより得ることができる。
【００２５】
上記乳化剤としては、例えば、ジアルキルスルホコハク酸ナトリウム、ドデシルベンゼンスルホン酸ナトリウム、ラウリル硫酸ナトリウム、ポリオキシエチレンアルキルフェニルエーテル硫酸ナトリウム及びアルキルジフェニルエーテルジスルホン酸ナトリウム等のアニオン性乳化剤；ラウリルトリメチルアンモニウムクロライド、ステアリルトリメチルアンモニウムクロライド、アルキルベンジルジメチルアンモニウムクロライド等のカチオン性乳化剤；ポリオキシエチレン高級アルコールエーテル、ポリオキシエチレンアルキルフェニルエーテル等のノニオン性乳化剤が挙げられ、さらに、重合性不飽和基を有する反応性乳化剤を挙げることができる。
【００２６】
上記乳化剤としては、反応性乳化剤を用いることが好ましく、これらの中でも、得られる塗膜の耐水性の観点から、アニオン性の反応性乳化剤を用いることが特に好ましい。
【００２７】
上記アニオン性の反応性乳化剤としては、例えば、（メタ）アリル基、（メタ）アクリル基、プロペニル基、ブテニル基などの重合性不飽和基を有するスルホン酸化合物のナトリウム塩やアンモニウム塩等を挙げることができる。これらの中でも、得られる塗膜が耐水性に優れていることから、重合性不飽和基を有するスルホン酸化合物のアンモニウム塩が好ましい。スルホン酸化合物のアンモニウム塩の市販品としては、例えば、ラテムルＳ−１８０Ａ（花王社製、商品名）等を挙げることができる。
【００２８】
また、上記重合性不飽和基を有するスルホン酸化合物のアンモニウム塩の中でも、重合性不飽和基とポリオキシアルキレン基とを有するスルホン酸化合物のアンモニウム塩がさらに好ましい。上記重合性不飽和基とポリオキシアルキレン基とを有するスルホン酸化合物のアンモニウム塩の市販品としては、例えば、アクアロンＫＨ−１０（第一工業製薬社製、商品名）、ＳＲ−１０２５Ａ（旭電化工業社製、商品名）等を挙げることができる。
【００２９】
上記乳化剤の濃度は、使用するするラジカル重合性不飽和単量体の総量を基準にして、通常０．１〜１０質量％、特に１〜５質量％の範囲内であることが好ましい。
【００３０】
水分散性アクリル重合体粒子（Ａ）は、多段階反応により合成される多層構造を有するものであることが好ましい。具体的には、例えば、２層構造であるコア／シェル構造、３層構造である第１コア／第２コア／シェル構造を有するものを挙げることができる。塗膜性能や水分散性アクリル重合体粒子（Ａ）の生産性などの観点から、２層構造であるコア／シェル構造を有するものが好適である。中でも、塗膜性能や塗膜の仕上り性などの観点から、コア部分が粒子内架橋され且つシェル部分が実質的に未架橋であるものが特に好適である。
【００３１】
コア部分が粒子内架橋したコア／シェル構造を有する水分散性アクリル重合体粒子（Ａ）は、例えば、最初に重合性不飽和基を１分子中に２個以上有する重合性不飽和単量体（Ｍ−１）を含有する重合性不飽和単量体混合物（Ｉ）を乳化重合してコア部分を形成せしめ、次いで、カルボキシル基含有重合性不飽和単量体（Ｍ−２−１）を含有する重合性不飽和単量体混合物（ＩＩ）を加え、さらに乳化重合してシェル部分を形成せしめることにより得ることができる。
【００３２】
上記のコア部分が粒子内架橋したコア／シェル構造を有する水分散性アクリル重合体粒子（Ａ）における、カルボキシル基含有重合性不飽和単量体（Ｍ−２−１）の使用割合は、最初のコア部の合成においては、コア部を形成する重合性不飽和単量体混合物（Ｉ）の質量を基準にして、通常０〜１０質量％、特に０〜５質量％の範囲内、さらに特に０〜２質量％の範囲内とするのが好適であり、そしてその後のシェル部の合成においては、シェル部を形成する重合性不飽和単量体混合物の質量を基準にして、通常５〜３０質量％、特に７〜２５質量％、さらに特に１０〜２０質量％の範囲内とするのが好適である。
【００３３】
また、上記重合性不飽和単量体混合物（Ｉ）が、重合性不飽和基を１分子中に２個以上有する重合性不飽和単量体（Ｍ−１）を含有する場合、上記重合性不飽和単量体混合物（ＩＩ）は、上記カルボキシル基含有重合性不飽和単量体（Ｍ−２−１）に加え、さらに、芳香族系ビニル化合物を、シェル部を形成する重合性不飽和単量体混合物（ＩＩ）の質量を基準にして、通常２〜３０質量％、特に５〜２０質量％の範囲内で含有することが好ましい。
【００３４】
上記芳香族系ビニル化合物としては、例えば、スチレン、α−メチルスチレン、ビニルトルエン等を挙げることができ、なかでも、スチレンを用いることが特に好ましい。
また、前記コア部分が粒子内架橋したコア／シェル構造を有する水分散性アクリル重合体粒子（Ａ）としては、重合性不飽和基を１分子中に２個以上有する重合性不飽和単量体（Ｍ−１）を、コア部を形成する重合性不飽和単量体混合物（Ｉ）の質量を基準にして、通常０．１〜５質量％、好ましくは０．５〜４質量％の範囲内、さらに好ましくは０．７５〜３．５質量％の範囲内で含有する、重合性不飽和単量体混合物（Ｉ）を乳化重合し、次いで、シェル部を形成する重合性不飽和単量体混合物（ＩＩ）の質量を基準にして、カルボキシル基含有重合性不飽和単量体（Ｍ−２−１）を、通常３〜３０質量％、好ましくは６〜２５質量％の範囲内、さらに好ましくは１１〜２０質量％の範囲内で含有し、さらに、スチレンを通常２〜３０質量％、好ましくは５〜２０質量％の範囲内、さらに好ましくは１１〜２０質量％の範囲内で含有する、シェル部を形成する重合性不飽和単量体混合物（ＩＩ）を加えて、さらに乳化重合することによって得られる、水分散性アクリル重合体粒子であることが好ましい。
【００３５】
水分散性アクリル重合体粒子（Ａ）が２層構造を有する場合、コア部／シェル部の質量比は、厳密に制限されるものではないが、塗膜の外観や耐水性などの観点から、用いられる全ラジカル重合性不飽和単量体の質量を基準にして、一般に９５／５〜５０／５０、特に８５／１５〜６０／４０、さらに特に８０／２０〜６５／３５の範囲内にあるのが好適である。
【００３６】
なお、水分散性アクリル重合体粒子を粒子内架橋する方法として、重合性不飽和基を１分子中に２個以上有する重合性不飽和単量体（Ｍ−１）に加え、例えば、カルボキシル基を有する重合性不飽和単量体（Ｍ−２−１）とグリシジル基を有する重合性不飽和単量体とをそれぞれ少量併用する方法；水酸基含有重合性不飽和単量体（Ｍ−２−２）とイソシアネート基を有する重合性不飽和単量体をそれぞれ少量併用する方法等を用いることもできる。
【００３７】
また、重合開始剤としては、例えば、過硫酸アンモニウム、過硫酸カリウム、過酸化アンモニウムなどに代表される過酸化物；これら過酸化物と、亜硫酸水素ナトリウム、チオ硫酸ナトリウム、ロンガリット、アスコルビン酸などの還元剤との組み合わせよりなるレドックス系開始剤；４，４’−アゾビス（４−シアノブタン酸）などのアゾ化合物等を挙げることができる。これらの重合開始剤は、使用する重合性不飽和単量体の総量を基準にして、通常０．０１〜１０質量％、好ましくは０．１〜５質量％の範囲内で用いることができる。
【００３８】
乳化重合の際の反応温度は、使用する重合開始剤により異なるが、通常約６０〜約９０℃の範囲内とすることができ、また、反応時間は通常５〜１０時間程度とすることができる。
【００３９】
水分散性アクリル重合体粒子（Ａ）は、得られる塗膜の耐水性などの観点から、一般に１〜７０ｍｇＫＯＨ／ｇ、特に２〜６０ｍｇＫＯＨ／ｇ、さらに特に５〜５０ｍｇＫＯＨ／ｇの範囲内の水酸基価を有することが好ましい。
また、水分散性アクリル重合体粒子（Ａ）は、貯蔵安定性や得られる塗膜の耐水性などの観点から、一般に５〜９０ｍｇＫＯＨ／ｇ、とくに１０〜７０ｍｇＫＯＨ／ｇ、さらに特に１５〜５０ｍｇＫＯＨ／ｇの範囲内の酸価を有することが好ましい。
【００４０】
さらに、水分散性アクリル重合体粒子（Ａ）は、通常１０〜１０００ｎｍ、好ましくは２０〜５００ｎｍの範囲内、さらに好ましくは４０〜３５０ｎｍの範囲内の平均粒子径を有することができる。なお、本発明における水分散性アクリル樹脂（Ａ）の平均粒子径は、測定温度２０℃で、コールターカウンター法によって測定した値である。この測定は、例えば、「ＣＯＵＬＴＥＲ  Ｎ４型」（ベックマン・コールター社製、商品名）を用いて行うことができる。
【００４１】
水分散性アクリル重合体粒子（Ａ）は、塩基性化合物で中和することが好ましい。塩基性化合物は、水溶性であることが好ましく、例えば、アンモニア；メチルアミン、エチルアミン、プロピルアミン、ブチルアミン、ジメチルアミン、トリメチルアミン、トリエチルアミン、エチレンジアミン、モルホリン、メチルエタノールアミン、２−（ジメチルアミノ）エタノール、ジエタノールアミン、トリエタノールアミン、ジイソプロパノールアミン、２−アミノ−２−メチルプロパノールなどのアミン類等が挙げられる。これらはそれぞれ単独で又は２種以上組み合わせて用いることができ、中でも、２−（ジメチルアミノ）エタノール、ジエタノールアミン、トリエタノールアミンなどのアルカノールアミンを用いることが好ましい。
【００４２】
水分散性アクリル重合体粒子（Ａ）は、本塗料中の樹脂固形分１００質量部を基準として、固形分で、通常５〜７０質量部、好ましくは５〜６０質量部、さらに好ましくは１０〜５０質量部の範囲内で使用することができる。
【００４３】
水溶性アクリル樹脂（Ｂ）：
本塗料において使用される水溶性アクリル樹脂（Ｂ）は、形成塗膜の耐水付着性を向上させる成分であり、Ｎ−置換（メタ）アクリルアミド（ｉ）、水酸基含有重合性不飽和単量体（ii）、カルボキシル基含有重合性不飽和単量体（iii）、及び（ｉ）〜（iii）以外のその他の重合性不飽和単量体（iv）の共重合体である。
【００４４】
Ｎ−置換（メタ）アクリルアミド（ｉ）としては、例えば、Ｎ−メチルアクリルアミド、Ｎ−メチルメタクリルアミド、Ｎ−メチロールアクリルアミド、Ｎ−メチロールメタクリルアミド、Ｎ−メトキシメチルアクリルアミド、Ｎ−メトキシメチルメタクリルアミド、Ｎ−エトキシメチルアクリルアミド、Ｎ−エトキシメチルメタクリルアミド、Ｎ−プロポキシメチルアクリルアミド、Ｎ−プロポキシメチルメタクリルアミド、Ｎ−ブトキシメチルアクリルアミド、Ｎ−ブトキシメチルメタクリルアミド、Ｎ−フェノキシメチルアクリルアミド、Ｎ−フェノキシメチルメタクリルアミド、Ｎ−エチルアクリルアミド、Ｎ−エチルメタクリルアミド、Ｎ−ｎ−プロピルアクリルアミド、Ｎ−ｎ−プロピルメタクリルアミド、Ｎ−イソプロピルアクリルアミド、Ｎ−イソプロピルメタクリルアミド、Ｎ−シクロプロピルアクリルアミド、Ｎ−シクロプロピルメタクリルアミド等が挙げられ、これらはそれぞれ単独でもしくは２種以上を組み合わせて使用することができる。
なかでも、形成される塗膜の耐水付着性確保の観点から、Ｎ−メチロールアクリルアミド、Ｎ−メチロールメタクリルアミド、Ｎ−メトキシメチルアクリルアミド、Ｎ−メトキシメチルメタクリルアミド、Ｎ−エトキシメチルアクリルアミド、Ｎ−エトキシメチルメタクリルアミド、Ｎ−プロポキシメチルアクリルアミド、Ｎ−プロポキシメチルメタクリルアミド、Ｎ−ブトキシメチルアクリルアミド、Ｎ−ブトキシメチルメタクリルアミドが好適に使用できる。
【００４５】
水酸基含有重合性不飽和単量体（ii）としては、例えば、２−ヒドロキシエチル（メタ）アクリレート、２−ヒドロキシプロピル（メタ）アクリレート、３−ヒドロキシプロピル（メタ）アクリレート、４−ヒドロキシブチル（メタ）アクリレート等の（メタ）アクリル酸と炭素数２〜８の２価アルコールとのモノエステル化物；前記（メタ）アクリル酸と炭素数２〜８の２価アルコールとのモノエステル化物の、ε−カプロラクトン変性体；アリルアルコール等が挙げられ、これらはそれぞれ単独でもしくは２種以上を組み合わせて使用することができる。
【００４６】
カルボキシル基含有重合性不飽和単量体（iii）としては、例えば、（メタ）アクリル酸、クロトン酸などの不飽和モノカルボン酸；マレイン酸、フマル酸、イタコン酸などの不飽和ジカルボン酸及びこれらの不飽和ジカルボン酸のモノアルキルエステル化物等が挙げられ、これらはそれぞれ単独でもしくは２種以上組み合わせて使用することができる。
【００４７】
その他の重合性不飽和単量体（iv）は、上記（ｉ）〜（iii）以外の重合性不飽和単量体であり、例えば、メチル（メタ）アクリレート、エチル（メタ）アクリレート、ｎ−プロピル（メタ）アクリレート、ｉ−プロピル（メタ）アクリレート、ｎ−ブチル（メタ）アクリレート、ｉ−ブチル（メタ）アクリレート、ｔ−ブチル（メタ）アクリレート、２−エチルヘキシル（メタ）アクリレート、シクロヘキシル（メタ）アクリレート、ラウリル（メタ）アクリレートなどの（メタ）アクリル酸のＣ１〜２０アルキルエステル；スチレン、α−メチルスチレン、ビニルトルエンなどの芳香族系ビニル化合物；グリシジル（メタ）アクリレート、アリルグリシジルエーテルなどのグリシジル基含有ビニル化合物；酢酸ビニル、プロピオン酸ビニル、塩化ビニルなどのビニル化合物；アクリロニトリル、メタクリロニトリルなどの重合性不飽和結合含有ニトリル系化合物；ブタジエン、イソプレンなどのジエン系化合物等が挙げられ、これらはそれぞれ単独でもしくは２種以上を組み合わせて使用することができる。
【００４８】
上記水溶性アクリル樹脂（Ｂ）は、使用する単量体合計固形分量を基準として、Ｎ−置換（メタ）アクリルアミド（ｉ）を３〜５０質量％、特に１０〜４０質量％、水酸基含有重合性不飽和単量体（ii）を１〜３０質量％、特に１〜２５質量％、カルボキシル基含有重合性不飽和単量体（iii）を１〜１５質量％、特に１〜１２質量％、及びその他の重合性不飽和単量体（iv）５〜９５質量％、特に２３〜８８質量％の共重合体であることが、形成される塗膜の耐水付着性確保の観点から望ましい。
【００４９】
上記水溶性アクリル樹脂（Ｂ）は、その製造方法に特に制限はなく、例えば、重合性不飽和単量体（ｉ）〜（iv）を常法に従い、重合開始剤の存在下、有機溶剤中での溶液重合法により共重合することによって得られる。溶液重合に使用し得る有機溶剤としては、例えば、プロピレングリコール系、ジプロピレングリコール系等の親水性有機溶剤が好ましい。
上記アクリル樹脂（Ｂ）は、５，０００〜１００，０００、特に１０，０００〜７０，０００の範囲内の重量平均分子量を有することが好ましい。また、上記アクリル樹脂（Ｂ）は、通常５〜１５０ｍｇＫＯＨ／ｇ、特に１０〜１００ｍｇＫＯＨ／ｇの範囲内の水酸基価、及び通常１０〜１００ｍｇＫＯＨ／ｇ、特に１５〜６０ｍｇＫＯＨ／ｇの範囲内の酸価を有することが好ましい。
【００５０】
なお、本明細書において数平均分子量及び重量平均分子量は、ゲルパーミエーションクロマトグラフ（ＧＰＣ）を用いて測定した保持時間（保持容量）を、同一条件で測定した分子量既知の標準ポリスチレンの保持時間（保持容量）によりポリスチレンの分子量に換算して求めた値である。具体的には、ゲルパーミエーションクロマトグラフ装置として、「ＨＬＣ８１２０ＧＰＣ」（商品名、東ソー社製）を使用し、カラムとして、「ＴＳＫｇｅｌ  Ｇ−４０００ＨＸＬ」、「ＴＳＫｇｅｌ  Ｇ−３０００ＨＸＬ」、「ＴＳＫｇｅｌ  Ｇ−２５００ＨＸＬ」及び「ＴＳＫｇｅｌ  Ｇ−２０００ＨＸＬ」（商品名、いずれも東ソー社製）の４本を使用し、検出器として、示差屈折率計を使用し、移動相：テトラヒドロフラン、測定温度：４０℃、流速：１ｍＬ／ｍｉｎの条件下で測定することができる。
【００５１】
上記水溶性アクリル樹脂（Ｂ）は、本塗料中の樹脂固形分１００質量部を基準として、固形分で、通常５〜５０質量部、好ましくは５〜４５質量部、さらに好ましくは１０〜４０質量部の範囲内で使用することができる。
【００５２】
硬化剤（Ｃ）：
硬化剤（Ｃ）としては、例えば、アミノ樹脂、ポリイソシアネート化合物、ブロック化ポリイソシアネート化合物、エポキシ基含有化合物、カルボキシル基含有化合物、カルボジイミド基含有化合物、ヒドラジド基含有化合物、セミカルバジド基含有化合物などが挙げられる。これらのうち、水酸基と反応し得るアミノ樹脂及びブロック化ポリイソシアネート化合物が好ましい。硬化剤は、単独でもしくは２種以上組み合わせて使用することができる。
【００５３】
アミノ樹脂としては、例えば、メラミン、尿素、ベンゾグアナミン、アセトグアナミン、ステログアナミン、スピログアナミン、ジシアンジアミド等のアミノ成分とアルデヒドとの反応によって得られる、部分もしくは完全メチロール化アミノ樹脂が挙げられる。アルデヒドとしては、ホルムアルデヒド、パラホルムアルデヒド、アセトアルデヒド、ベンツアルデヒド等が挙げられる。また、このメチロール化アミノ樹脂を適当なアルコールによってメチロール基を部分的にもしくは完全にエーテル化したものも使用することができ、エーテル化に用いられるアルコールとしては、例えば、メチルアルコール、エチルアルコール、ｎ−プロピルアルコール、ｉ−プロピルアルコール、ｎ−ブチルアルコール、ｉ−ブチルアルコール、２−エチルブタノール、２−エチルヘキサノール等が挙げられる。
【００５４】
アミノ樹脂としては、特にメラミン樹脂が好ましく、中でも、メチロール化メラミン樹脂のメチロール基を、メチルアルコールで部分的にもしくは完全にエーテル化したメチルエーテル化メラミン樹脂、ブチルアルコールで部分的にもしくは完全にエーテル化したブチルエーテル化メラミン樹脂、及びメチルアルコールとブチルアルコールで部分的にもしくは完全にエーテル化したメチル−ブチル混合エーテル化メラミン樹脂等のアルキルエーテル化メラミン樹脂が好ましい。
【００５５】
ブロック化ポリイソシアネート化合物としては、例えば、１分子中に少なくとも２個のイソシアネート基を有するポリイソシアネート化合物のイソシアネート基を活性メチレン、オキシム、フェノール、アルコール、ラクタム、メルカプタン、ピラゾール等のブロック剤でブロックしたものを挙げることができる。ポリイソシアネート化合物としては、例えば、脂肪族ポリイソシアネート、脂環族ポリイソシアネート、芳香脂肪族ポリイソシアネート、芳香族ポリイソシアネート、これらのポリイソシアネートの誘導体等が挙げられる。
【００５６】
上記硬化剤（Ｃ）は、本塗料中の樹脂固形分１００質量部を基準として、固形分で、通常５〜６０質量部、好ましくは１０〜５０質量部、さらに好ましくは１５〜４５質量部の範囲内で使用することができる。
【００５７】
光輝性顔料（Ｄ）：
光輝性顔料（Ｄ）は、蒸着金属膜を粉砕して金属片とした光輝性顔料であれば特に限定されるものではない。
このような光輝性顔料は、一般にベースフィルム上に金属膜を蒸着させ、ベースフィルムを剥離した後、蒸着金属膜を粉砕して金属片とすることにより得られる。このときの蒸着金属膜の厚み、即ち粉砕して得られる金属片の厚みとしては、代表的には０．０１〜１μｍ程度であることが好ましい。なお、０．０１μｍ未満では、下地の色が透過しやすく、１μｍを超えると、金属片が乱反射を起こすことがある。
【００５８】
なお、光輝性顔料は、蒸着金属膜を粉砕して金属片とした光輝性顔料であるので、極めて厚みが薄い金属片である。上記金属片の粉砕の程度としては、代表的には、平均粒子径（Ｄ５０）が１〜５０μｍ、好ましくは５〜２０μｍであることが好ましい。平均粒子径は、レーザー回折散乱法によって測定される体積基準粒度分布のメジアン径（Ｄ５０）であって、日機装社製のマイクロトラック粒度分布測定装置を用いて測定した値である。
更に、上記蒸着金属膜の材質としては、特に限定されるものではないが、例えば、アルミニウム、金、銀、銅、クロム、ニッケル等の金属膜が挙げられる。腐食の観点からは、特にアルミニウム片を光輝性顔料として用いることが好ましい。アルミニウム片は、適宜、表面処理が施されていても良い。
本塗料における上記光輝性顔料（Ｄ）の顔料質量濃度（ＰＷＣ）は、形成塗膜に金属調光沢感を付与する観点から、１０〜４０％の範囲内とし、特に１０〜３５％の範囲内が好適である。
【００５９】
水性ベースコート塗料：
本発明の水性ベースコート塗料には、前記水分散性アクリル重合体粒子（Ａ）、水溶性アクリル樹脂（Ｂ）、硬化剤（Ｃ）、及び光輝性顔料（Ｄ）に加えて、さらに必要に応じて、その他の樹脂成分を含有させることもできる。
【００６０】
その他の樹脂成分として、得られる塗膜の金属感向上の点から、セルロース誘導体（Ｅ）を用いることができる。
セルロース誘導体（Ｅ）としては、水性塗料で使用する観点から、カルボキシル化セルロースエステルであることが好適であり、例えばカルボキシメチルセルロースアセテートブチレート、カルボキシメチルセルロースアセテート、カルボキシメチルセルロースブチレート、カルボキシメチルセルロースプロピオネート等が挙げられる。これらはそれぞれ単独でもしくは２種以上を組み合わせて使用することができる。
上記セルロース誘導体（Ｅ）を用いる場合には、その使用量が、本塗料中の樹脂固形分１００質量部を基準として、固形分で、４０質量部以下、好ましくは５〜３０質量部、さらに好ましくは１０〜２５質量部の範囲内であることが、光輝感と耐水性の点から望ましい。
【００６１】
また、その他の樹脂成分として、水性ベースコート塗料において通常使用されているもの、例えば、（Ａ）成分及び（Ｂ）成分以外の、アクリル樹脂、ポリエステル樹脂、ウレタン樹脂、エポキシ樹脂等を挙げることができ、中でも、以下に述べるアクリル樹脂及びポリエステル樹脂が好適である。これらの樹脂はそれぞれ単独で又は２種以上を組み合わせて用いることができる。
【００６２】
必要に応じて本塗料に含有させることができるアクリル樹脂としては、特に制限はなく、例えば、重合性不飽和単量体を常法に従い溶液重合法により共重合することによって得られるアクリル樹脂を挙げることができる。溶液重合に使用し得る有機溶剤としては、例えば、プロピレングリコール系、ジプロピレングリコール系等の親水性有機溶剤が好ましい。また、水分散性の観点から、前記アクリル樹脂はカルボキシル基等の酸基を有していることが好ましい。
【００６３】
上記の重合性不飽和単量体としては、特に制限はなく、例えば、水溶性アクリル樹脂（Ｂ）に関して前述した、カルボキシル基含有重合性不飽和単量体（iii）、水酸基含有重合性不飽和単量体（ii）、その他の重合性不飽和単量体（iv）等の重合性不飽和単量体を挙げることができる。
【００６４】
上記アクリル樹脂は、一般に１，０００〜２００，０００、特に２，０００〜１００，０００の範囲内の重量平均分子量を有することが好ましい。また、上記アクリル樹脂は、通常１０〜２５０ｍｇＫＯＨ／ｇ、特に３０〜１５０ｍｇＫＯＨ／ｇの範囲内の水酸基価、及び通常１０〜１００ｍｇＫＯＨ／ｇ、特に２０〜６０ｍｇＫＯＨ／ｇの範囲内の酸価を有することが好ましい。
上記アクリル樹脂の配合量は、本塗料中の全樹脂固形分を基準として、固形分で、通常０〜４０質量％、好ましくは５〜３５質量部％の範囲内とすることができる。
【００６５】
必要に応じて本塗料に含有させることができるポリエステル樹脂としては、特に制限はなく、例えば、常法に従って、多塩基酸と多価アルコ−ルとをエステル化反応させることによって合成することができるポリエステル樹脂を挙げることができる。
上記多塩基酸は１分子中に２個以上のカルボキシル基を有する化合物であり、例えば、フタル酸、イソフタル酸、テレフタル酸、コハク酸、アジピン酸、アゼライン酸、セバシン酸、テトラヒドロフタル酸、ヘキサヒドロフタル酸、ヘット酸、マレイン酸、フマル酸、イタコン酸、トリメリット酸及びこれらの無水物等を挙げることができる。また、上記多価アルコ−ルは１分子中に２個以上の水酸基を有する化合物であり、例えば、エチレングリコール、プロピレングリコール、ブチレングリコール、ヘキサンジオール、ジエチレングリコール、ジプロピレングリコール、ネオペンチルグリコール、トリエチレングリコール、グリセリン、トリメチロールエタン、トリメチロールプロパン、ペンタエリスリトール等を挙げることができる。
【００６６】
また、ポリエステル樹脂として、上記のようにして得られるポリエステル樹脂を、あまに油脂肪酸、やし油脂肪酸、サフラワー油脂肪酸、大豆油脂肪酸、ゴマ油脂肪酸、エノ油脂肪酸、麻油脂肪酸、トール油脂肪酸、脱水ヒマシ油脂肪酸などの（半）乾性油脂肪酸等で変性した、脂肪酸変性ポリエステル樹脂を使用することもできる。これらの脂肪酸による変性量は、一般に、油長で３０質量％以下であることが好ましい。また、安息香酸などの一塩基酸を一部反応させたものであってもよい。さらに、ポリエステル樹脂に酸基を導入するために、前記多塩基酸と多価アルコールのエステル化反応後に、例えば、トリメリット酸、無水トリメリット酸などの多塩基酸又はそれらの無水物を反応させることもできる。
上記ポリエステル樹脂は、一般に１，０００〜２００，０００、特に２，０００〜５０，０００の範囲内の重量平均分子量を有することが好ましい。また、上記ポリエステル樹脂は、通常１０〜２５０ｍｇＫＯＨ／ｇ、特に３０〜１５０ｍｇＫＯＨ／ｇの範囲内の水酸基価及び通常１０〜１００ｍｇＫＯＨ／ｇ、特には２０〜６０ｍｇＫＯＨ／ｇの範囲内の酸価を有することが好ましい。
上記ポリエステル樹脂の配合量は、本塗料中の全樹脂固形分を基準として、固形分で、通常０〜４０質量％、好ましくは５〜３５質量％の範囲内とすることができる。
【００６７】
本塗料には、光輝性顔料（Ｄ）以外に、必要に応じて、他の光輝性顔料や、着色顔料、体質顔料等の顔料を含有せしめることもできる。
本発明の光輝性顔料含有水性ベースコート塗料には、さらに必要に応じて、紫外線吸収剤、光安定剤、表面調整剤、ポリマー微粒子、塩基性中和剤、防腐剤、防錆剤、シランカップリング剤、顔料分散剤、沈降防止剤、増粘剤、消泡剤、硬化触媒、劣化防止剤、流れ防止剤、水、有機溶剤等の水性塗料調製に際して通常用いられる他の塗料用添加剤を含有させることができる。
【００６８】
本塗料は、形成される塗膜の光輝感などの観点から、一般に２〜２０質量％、特に２〜１５質量％の範囲内の塗料固形分を有することが好適である。また、本塗料は、通常７．５〜９．０、特に７．５〜８．５の範囲内のｐＨを有することが好適である。
なお、本明細書において、光輝性顔料含有水性ベースコート塗料の塗料固形分は、前記光輝性顔料含有水性ベースコート塗料を１１０℃で１時間乾燥させた後の不揮発分の質量割合であり、光輝性顔料含有水性ベースコート塗料を直径約５ｃｍのアルミ箔カップに約２ｇ測りとり、カップの底面に十分全体に展延した後、１１０℃で１時間乾燥させ、乾燥前の塗料質量と乾燥後の塗料質量から算出することができる。
【００６９】
被塗物：
本塗料を適用し得る被塗物としては、特に限定されるものではなく、例えば、乗用車、トラック、オートバイ、バス等の自動車車体の外板部；自動車部品；携帯電話、オーディオ機器等の家庭電気製品の外板部等を挙げることができ、中でも、自動車車体の外板部及び自動車部品が好ましい。
【００７０】
これらの被塗物を構成する基材としては、特に制限されるものではなく、例えば、鉄板、アルミニウム板、真鍮板、銅板、ステンレス鋼板、ブリキ板、亜鉛メッキ鋼板、合金化亜鉛（Ｚｎ−Ａｌ、Ｚｎ−Ｎｉ、Ｚｎ−Ｆｅ等）メッキ鋼板等の金属板；ポリエチレン樹脂、ポリプロピレン樹脂、アクリロニトリル−ブタジエン−スチレン（ＡＢＳ）樹脂、ポリアミド樹脂、アクリル樹脂、塩化ビニリデン樹脂、ポリカーボネート樹脂、ポリウレタン樹脂、エポキシ樹脂等の樹脂や各種のＦＲＰ等のプラスチック材料；ガラス、セメント、コンクリート等の無機材料；木材；繊維材料（紙、布等）等を挙げることができ、中でも、金属板又はプラスチック材料が好適である。
また、上記被塗物は、上記の如き基材上に、下塗り塗膜又は下塗り塗膜及び中塗り塗膜を形成したものであってもよい。基材が金属製である場合は、下塗り塗膜の形成を行う前に、予めりん酸塩処理、クロム酸塩処理、金属酸化物処理等による化成処理を行っておくことが好ましい。
【００７１】
下塗り塗膜は、防食性、防錆性、基材との密着性、基材表面の凹凸の隠蔽性（「下地隠蔽性」と呼称されることもある）等を付与することを目的として形成されるものであり、下塗り塗膜を形成するために用いられる下塗り塗料としては、それ自体既知のものを用いることができ、例えば、金属等の導電性基材に対しては、カチオン電着塗料やアニオン電着塗料を用いることが好ましく、また、ポリプロピレンのような低極性の基材に対しては、塩素化ポリオレフィン樹脂系塗料などを用いることが好ましい。
【００７２】
下塗り塗料は、塗装後、加熱、送風等の手段によって、硬化させてもよく、また、硬化しない程度に乾燥させてもよい。下塗り塗料としてカチオン電着塗料やアニオン電着塗料を用いる場合は、下塗り塗膜と、前記下塗り塗膜上に続いて形成される塗膜間における混層を防ぎ、外観に優れた複層塗膜を形成するために、下塗り塗料塗装後に加熱して下塗り塗膜を硬化させることが好ましい。
【００７３】
また、上記中塗り塗膜は、下塗り塗膜との密着性、下塗り塗膜色の隠蔽性（「色隠蔽性」と呼称されることもある）、下塗り塗膜表面の凹凸の隠蔽性、耐チッピング性等を付与することを目的として上記下塗り塗膜上に形成されるものである。
中塗り塗膜は、中塗り塗料を塗布することによって形成せしめることができ、その膜厚は硬化膜厚で通常１０〜５０μｍ、特に１５〜３０μｍの範囲内にあることが好ましい。
中塗り塗料としては、それ自体既知のものを用いることができ、例えば、ビヒクル成分として、水酸基含有ポリエステル樹脂、水酸基含有アクリル樹脂等の基体樹脂と、メラミン樹脂、ブロック化ポリイソシアネート等の架橋剤を含んでなる中塗り塗料を挙げることができる。
中塗り塗料は、塗装後に加熱、送風等の手段によって、硬化ないしは指触乾燥させることが、中塗り塗膜上に続いて塗装される塗料との混層が抑制され、外観の優れた複層塗膜を形成することができるので好ましい。
【００７４】
塗装方法：
被塗物に対する本塗料の塗装方法は、特に限定されるものではなく、例えば、エアスプレー塗装、エアレススプレー塗装、回転霧化塗装等の方法が挙げられ、これらの塗装方法によって被塗物上にウエット膜を形成せしめることができる。これらの塗装方法は、必要に応じて、静電印加されていてもよく、中でも、回転霧化方式の静電塗装及びエアスプレー方式の静電塗装が好ましく、回転霧化方式の静電塗装が特に好ましい。
また、エアスプレー塗装、エアレススプレー塗装、又は回転霧化塗装する場合には、本塗料の粘度を、塗装に適した粘度範囲、通常、フォードカップ＃４粘度計において、２０℃で１５〜６０秒程度の粘度範囲となるように、適宜、水及び／又は有機溶剤を用いて調整しておくことが好ましい。
【００７５】
形成されるウエット塗膜の硬化は、被塗物に本塗料を塗装した後、加熱することにより行うことができる。加熱は、それ自体既知の加熱手段により行うことができ、例えば、熱風炉、電気炉、赤外線誘導加熱炉等の乾燥炉を用いて行うことができる。加熱温度は、通常約８０〜約１８０℃、好ましくは約１００〜約１６０℃の範囲内が適している。加熱時間は、特に制限されるものではないが、通常１０〜４０分間程度とすることができる。
本塗料の膜厚は、硬化膜厚として、通常０．１〜１０μｍ、好ましくは０．１〜７μｍの範囲内が適している。
【００７６】
また、被塗物上に本塗料を塗装し、形成された塗膜を硬化させることなく、その上にクリヤーコート塗料を塗装し、本塗料の塗膜とクリヤーコート塗膜を同時に加熱硬化させる、２コート１ベーク方式によって複層塗膜を形成せしめることができる。また被塗面が未硬化の中塗り塗膜面である場合には、３コート１ベーク方式となり得る。
上記２コート１ベーク方式によって複層塗膜を形成する場合、ハジキ等の塗膜欠陥の発生を防止する等の観点から、本塗料の塗装後、塗膜が実質的に硬化しない温度でプレヒートを行うことが好ましい。プレヒートの温度は通常５０〜１００℃程度とすることができ、また、プレヒートの時間は大体３０秒間〜１０分間、好ましくは１〜５分間程度とすることができる。
【００７７】
得られる未硬化のベースコート塗膜（本塗料の塗膜）上に、クリヤーコート塗料を回転霧化方式の静電塗装機、エアレススプレー塗装機、エアスプレー塗装機等の塗装機を用いて塗装した後、通常約１００〜約１８０℃、好ましくは約１２０〜約１６０℃の温度で１０〜４０分間程度加熱して両塗膜を同時に硬化させることにより、優れた外観を有する複層塗膜を形成せしめることができる。
【００７８】
また、本塗料を用いることにより、塗膜性能と光輝感に優れた塗膜を形成せしめることができるので、本塗料は自動車用塗料として好適に用いることができる。
自動車車体の塗装ラインにおいては、通常、同種の塗料を用いるゾーン毎に区分けして塗装することにより、飛散塗料の被塗物や塗膜への付着などによる塗装品質の低下が抑制されており、例えば、自動車塗装ラインにおいては、一般に、下塗り塗装ゾーン、中塗り塗装ゾーン、ベースコート塗装ゾーン、クリヤーコート塗装ゾーンの各ゾーンに区分けされている。
【００７９】
また、各塗装ゾーン内においては、通常、塗装を２回以上に分け、各塗装の間で３０秒間〜３分間程度のセッティング（静置）を行うことによって、塗料のタレ等を防止し、高い塗装品質を得る措置がなされており、同一ゾーン内の各塗装は、先に行われる塗装から順に、第１ステージ、第２ステージ・・・と呼ばれる。
このような塗装方法は、一般に、多ステージ塗装と呼ばれ、例えば、同一ゾーン内における塗装を２回に分けて行なう場合は２ステージ塗装、３回に分けて行なう場合は３ステージ塗装と呼ばれる。このうち、ベースコート塗装ゾーンにおいて、水性ベースコート塗料の塗装を行なう場合は、塗膜外観や塗装効率などの観点から、２ステージ塗装で行なうことが好ましい。
【００８０】
上記２ステージ塗装によって水性ベースコート塗料の塗装を行う場合、第１ステージで塗装される水性ベースコート塗料と、第２ステージにおいて塗装される水性ベースコート塗料とは、同一であってもまた互いに異なっていてもよい。中でも、第１ステージと第２ステージで異なる水性ベースコート塗料を用い、第１ステージにおいて、塗料固形分が８〜４０質量％の水性ベースコート塗料（Ｘ１）を塗装し、第２ステージにおいて、塗料固形分を２〜５質量％、特に２〜４質量％の範囲内に調整した本発明の水性ベースコート塗料（Ｘ２）を塗装することにより、優れた光輝感と塗膜性能を有する塗膜を形成することができる（以下、この塗装方法を「ダブルベースコート塗装法」という）。
また、上記ダブルベースコート塗装法における第１ステージの塗装終了時から、第２ステージの塗装開始時までの間は、省エネルギーや生産性向上などの観点から、プレヒートは行わず、３０秒間〜３分間程度のインターバルをおくことが好ましい。
【００８１】
水性ベースコート塗料（Ｘ１）としては、特に制限されず、それ自体既知の水性ベースコート塗料を使用することができ、例えば、塗料固形分を８〜２０質量％の範囲内に調整した本発明の水性ベースコート塗料（Ｘ１−１）や、前述の光輝性顔料（Ｄ）以外の光輝性顔料をＰＷＣ１５％未満とし且つ塗料固形分を１５〜４０質量％の範囲内に調整した水性ベースコート塗料（Ｘ１−２）等を用いることができる。
また水性ベースコート塗料（Ｘ１−１）の乾燥膜厚（Ｔ１−１）は、２〜５μｍ、特に２〜４μｍの範囲内、水性ベースコート塗料（Ｘ１−２）の乾燥膜厚（Ｔ１−２）は、５〜１５μｍ、特に７〜１４μｍの範囲内、そして水性ベースコート塗料（Ｘ２）の乾燥膜厚（Ｔ２）は、一般に０．１〜１μｍ、特に０．１〜０．５μｍの範囲内にあることが好ましい。
【００８２】
上記ダブルベースコート塗装法によって形成されるベースコート塗膜上にクリヤーコート塗料を塗装する場合、ハジキ等の塗膜欠陥の発生を防止する観点から、水性ベースコート塗料の第２ステージでの塗装後、塗膜が実質的に硬化しない温度でプレヒートを行うことが好ましい。プレヒートの温度は通常約５０〜約１００℃の範囲内とすることができ、また、プレヒートの時間は通常３０秒間〜１０分間、好ましくは１〜５分間程度とすることができる。
上記プレヒートを行なうことによって得られる未硬化の光輝性顔料含有ベースコート塗膜上に、クリヤーコート塗料を回転霧化方式の静電塗装機、エアレススプレー塗装機、エアスプレー塗装機等の塗装機を用いて塗装した後、約１００〜約１８０℃、好ましくは約１２０〜約１６０℃の温度で、１０〜４０分間程度加熱して両塗膜を同時に硬化させることにより、優れた外観（光輝感、平滑性など）を有する複層塗膜を得ることができる。
【００８３】
クリヤーコート塗料：
クリヤーコート塗料としては、例えば、自動車車体の塗装において通常使用されるそれ自体既知のものを使用することができ、具体的には、例えば、水酸基、カルボキシル基、エポキシ基、シラノール基等の架橋性官能基を有する、アクリル樹脂、ポリエステル樹脂、アルキド樹脂、ウレタン樹脂、エポキシ樹脂、フッ素樹脂等の基体樹脂と、メラミン樹脂、尿素樹脂、ブロックされていてもよいポリイソシアネート化合物、カルボキシル基含有化合物もしくは樹脂、エポキシ基含有化合物もしくは樹脂等の架橋剤をビヒクル成分として含有する有機溶剤系熱硬化型塗料、水性熱硬化型塗料、熱硬化粉体塗料等が挙げられる。クリヤーコート塗料は、一液型塗料であってもよく、或いは二液型ウレタン樹脂塗料等の二液型塗料であってもよい。
【００８４】
本発明においては、クリヤーコート塗料が水酸基含有アクリル樹脂及びポリイソシアネート化合物を含有するものであることが、特に好適である。
水酸基含有アクリル樹脂は、水酸基含有重合性不飽和単量体及び前記単量体と共重合可能な他の重合性不飽和単量体を常法により共重合せしめることによって製造することができる。水酸基含有重合性不飽和単量体及び前記単量体と共重合可能な他の重合性不飽和単量体は、前述の水溶性アクリル樹脂（Ｂ）における説明で列記した水酸基含有重合性不飽和単量体（ii）、カルボキシル基含有重合性不飽和単量体（iii）、及びその他の重合性不飽和単量体（iv）から、適宜選択して使用できる。
【００８５】
ポリイソシアネート化合物は、１分子中に少なくとも２個のイソシアネート基を有する化合物であって、例えば、脂肪族ポリイソシアネート、脂環族ポリイソシアネート、芳香脂肪族ポリイソシアネート、芳香族ポリイソシアネート、これらのポリイソシアネートの誘導体等を挙げることができ、単独で用いてもよく、また、２種以上併用してもよい。また上記ポリイソシアネート化合物のうち、得られる塗膜の平滑性及び鮮映性ならびに耐候性等の観点から、脂肪族ジイソシアネート及び脂肪族ジイソシアネートの誘導体を好適に使用することができる。
【００８６】
上記水酸基含有アクリル樹脂の水酸基とポリイソシアネート化合物のイソシアネート基の当量比（ＮＣＯ／ＯＨ）は、好ましくは０．５〜２．０、さらに好ましくは０．８〜１．５の範囲内とするのが好適である。
【００８７】
また、上記クリヤーコート塗料には、必要に応じて、透明性を阻害しない程度に着色顔料、光輝性顔料、染料等を含有させることができ、さらに非水分散樹脂、体質顔料、硬化触媒、紫外線吸収剤、光安定剤、消泡剤、増粘剤、防錆剤、表面調整剤等を適宜含有せしめることができる。
クリヤーコート塗膜の膜厚は、塗膜外観や塗装作業性などの観点から、乾燥膜厚で、一般に１５〜６０μｍ、特に２０〜５０μｍの範囲内にあることが好ましい。
【実施例】
【００８８】
以下、実施例及び比較例を挙げて本発明をさらに具体的に説明する。ただし、本発明はこれらの実施例のみに限定されるものではない。なお、「部」及び「％」はいずれも質量基準によるものである。【００８９】
水分散性アクリル重合体粒子（Ａ）の製造例
製造例１
温度計、サーモスタット、撹拌器、還流冷却器及び滴下装置を備えた反応容器に脱イオン水１００部及びアクアロンＫＨ−１０（注１）０．５部を仕込み、窒素気流中で撹拌混合し、８０℃に昇温した。次いで、下記のモノマー乳化物（１）のうちの全量の１％及び３％過硫酸アンモニウム水溶液１０．３部を反応容器内に導入し、８０℃で１５分間保持した。その後、残りのモノマー乳化物（１）を３時間かけて反応容器内に滴下し、滴下終了後１時間熟成を行なった。その後、下記のモノマー乳化物（２）を２時間かけて滴下し、１時間熟成した後、２−（ジメチルアミノ）エタノール５％水溶液４２部を反応容器に徐々に加えながら３０℃まで冷却し、１００メッシュのナイロンクロスで濾過しながら排出し、平均粒子径１００ｎｍ（サブミクロン粒度分布測定装置「ＣＯＵＬＴＥＲ  Ｎ４型」（ベックマン・コールター社製、商品名）を用いて、脱イオン水で希釈し２０℃で測定した）、酸価３３ｍｇＫＯＨ／ｇ、水酸基価４８ｍｇＫＯＨ／ｇ及び固形分３０％の水分散性アクリル重合体粒子（Ａ１）の水分散液を得た。
（注１）アクアロンＫＨ−１０：  ポリオキシエチレンアルキルエーテル硫酸塩エステルアンモニウム塩：第一工業製薬株式会社製、商品名、有効成分：９７％。
モノマー乳化物（１）：  脱イオン水６０部、アクアロンＫＨ−１０  １部、メチレンビスアクリルアミド３部、スチレン４部、メチルメタクリレート１３部、エチルアクリレート３０部及びｎ−ブチルアクリレート２０部を混合攪拌して、モノマー乳化物（１）を得た。
モノマー乳化物（２）：  脱イオン水２０部、アクアロンＫＨ−１０  １部、過流酸アンモニウム０．１部、スチレン３部、メチルメタクリレート６部、エチルアクリレート２部、ｎ−ブチルアクリレート４部、２−ヒドロキシエチルアクリレート１０部及びメタクリル酸５部を混合攪拌して、モノマー乳化物（２）を得た。【００９０】
製造例２〜７
下記表１に示す配合割合の各成分を用いる以外は、製造例１と同様に操作し、水分散性アクリル重合体粒子（Ａ２）〜（Ａ７）を得た。製造例１で得られた水分散性アクリル重合体粒子（Ａ１）と併せて、得られた水分散性アクリル重合体粒子（Ａ１）〜（Ａ７）の固形分濃度、酸価及び水酸基価を、下記表１に示す。【００９１】
【表１】
2017135090.tif 000002
【００９２】
（注２）Ｎｅｗｃｏｌ５６２ＳＮ：  日本乳化剤社製、商品名、ポリオキシエチレンノニルフェニルエーテル硫酸エステル・ナトリウム塩、有効成分３０％。【００９３】
水溶性アクリル樹脂（Ｂ）の製造例
製造例８
温度計、攪拌機、冷却管及び水分離器を備えたガラス製４ツ口フラスコにプロピレングリコールモノプロピルエーテル９０部を仕込み、撹拌しながら９０℃まで昇温した後、ｎ−ブチルアクリレート１９．７部、メチルメタクリレート１５部、スチレン３０部、Ｎ−ブトキシメチルアクリルアミド２０部、２−ヒドロキシルエチルメタクリレート１２部、アクリル酸３．３部及びアゾビスイソブチロニトリル１部の混合物を９０℃に保ったまま滴下ポンプを利用して４時間かけて一定速度で滴下した。滴下終了後９０℃に１時間保ち、撹拌を続けた。その後、アゾビスイソブチロニトリル０．５部をプロピレングリコールモノプロピルエーテル１０部に溶解させたものを１時間かけて一定速度で滴下し、さらに１時間９０℃に保ち、固形分５０％のアクリル樹脂溶液（Ｂ１）を得た。得られたアクリル樹脂は、酸価が２５ｍｇＫＯＨ／ｇ、水酸基価が５０ｍｇＫＯＨ／ｇ及び重量平均分子量が４５，０００であった。【００９４】
製造例９〜１７
下記表２に示す配合割合の各単量体成分を用いる以外は、製造例８と同様に操作し、アクリル（Ｂ２）〜（Ｂ１０）を得た。製造例８で得られたアクリル樹脂（Ｂ１）と併せて、得られたアクリル樹脂（Ｂ１）〜（Ｂ１０）の固形分濃度、重量平均分子量、酸価及び水酸基価を、下記表２に示す。【００９５】
【表２】
2017135090.tif 000003
【００９６】
セルロース誘導体水性液の調整
製造例１８
カルボキシメチルセルロースアセテートブチレート（「Ｓｏｌｕｓ３０５０」、商品名、酸価５０ｍｇＫＯＨ／ｇ、イーストマン  ケミカル  カンパニー社製）、水、オクタノール、ジメチルエタノールアミンを用いて、固形分２０％、ｐＨ７のセルロース誘導体水性液（Ｅ１）を得た。【００９７】
ポリエステル樹脂の製造例
製造例１９
攪拌機、還流冷却器、水分離器及び温度計を備えた反応器に、トリメチロールプロパン１０９部、１，６−ヘキサンジオール１４２部、ヘキサヒドロ無水フタル酸１２６部及びアジピン酸１２０部を仕込み、１６０℃〜２３０℃の間を３時間かけて昇温させた後、２３０℃で４時間縮合反応させた。次いで、得られた縮合反応生成物にカルボキシル基を付加するために、さらに無水トリメリット酸４６部を加え、１８０℃で１時間反応させた後、オクタノールで希釈し、酸価４９ｍｇＫＯＨ／ｇ、水酸基価１４０ｍｇＫＯＨ／ｇ、固形分７０％及び重量平均分子量６，４００のポリエステル樹脂（Ｆ１）を得た。【００９８】
水性ベースコート塗料の作製
実施例１
攪拌混合容器中に、蒸着アルミニウムフレークペースト（「Ｈｙｄｒｏｓｈｉｎｅ  ＷＳ−３００４」、Ｅｃｋａｒｔ社製、固形分：１０％、内部溶剤：イソプロパノール、平均粒子径Ｄ５０：１３μｍ、厚さ：０．０５μｍ、表面がシリカ処理されている）を固形分で３０部となるよう投入し、これを攪拌しながら、製造例１８で得たセルロース誘導体水性液（Ｅ１）を固形分で２０部、「サイメル２５１」（日本サイテックインダストリーズ社製、商品名、メラミン樹脂、固形分８０％）を固形分で２５部、製造例１１で得たアクリル樹脂（Ｂ４）溶液を固形分で２０部、製造例１９で得たポリエステル樹脂（Ｆ１）を固形分で１５部、及び製造例１で得た水分散性アクリル重合体粒子（Ａ１）を固形分で２０部となるように添加して混合した。得られた混合物に「プライマルＡＳＥ−６０」（ロームアンドハース社製、商品名、ポリアクリル酸系増粘剤）、２−（ジメチルアミノ）エタノール及び脱イオン水を適宜添加して、ｐＨ８．０及び塗料固形分１０％の水性ベースコート塗料（１）を得た。【００９９】
実施例２〜１９及び比較例１〜５
下記表３に示す配合組成の各成分を用いる以外は、実施例１と同様に操作して、塗料固形分１０％のｐＨが８．０の各水性ベースコート塗料（２）〜（２４）を得た。なお、表３の各水性ベースコート塗料の配合は固形分配合である。【０１００】
【表３】
2017135090.tif 000004
【０１０１】
実施例２０
攪拌混合容器中に、蒸着アルミニウムフレークペースト（「Ｈｙｄｒｏｓｈｉｎｅ  ＷＳ−３００４」、Ｅｃｋａｒｔ社製、固形分：１０％、内部溶剤：イソプロパノール、平均粒子径Ｄ５０：１３μｍ、厚さ：０．０５μｍ、表面がシリカ処理されている）を固形分で５０部となるよう投入し、これを攪拌しながら、製造例１８で得たセルロース誘導体水性液（Ｅ１）を固形分で２０部、「サイメル２５１」（日本サイテックインダストリーズ社製、商品名、メラミン樹脂、固形分８０％）を固形分で２５部、製造例１１で得たアクリル樹脂（Ｂ４）溶液を固形分で２０部、製造例１９で得たポリエステル樹脂（Ｆ１）を固形分で１５部、及び製造例１で得た水分散性アクリル重合体粒子（Ａ１）を固形分で２０部となるように添加して混合した。得られた混合物に「プライマルＡＳＥ−６０」（ロームアンドハース社製、商品名、ポリアクリル酸系増粘剤）、２−（ジメチルアミノ）エタノール、及び脱イオン水を添加して、ｐＨ８．０及び塗料固形分２．５％の水性ベースコート塗料（２５）を得た。【０１０２】
実施例２１
実施例２０において、アクリル樹脂（Ｂ４）に代えて製造例１３で得たアクリル樹脂（Ｂ６）を同量用いる以外は、実施例２０と同様に操作して、ｐＨ８．０及び塗料固形分２．５％の水性ベースコート塗料（２６）を得た。【０１０３】
試験用被塗物Ｉの作製：
縦４５ｃｍ×横３０ｃｍ×厚さ０．８ｍｍのりん酸亜鉛処理された冷延鋼板に、「エレクロンＧＴ−１０」（商品名、関西ペイント社製、熱硬化エポキシ樹脂系カチオン電着塗料）を乾燥膜厚２０μｍになるように電着塗装し、１７０℃で３０分加熱して硬化させて試験用被塗物Ｉとした。
試験板Ｉの作製【０１０４】
実施例２２
上記試験用被塗物Ｉ上に、「ＷＰ−５２２Ｈ  Ｎ−２．０」（商品名、関西ペイント社製、ポリエステル樹脂系水性中塗り塗料、得られる塗膜のＬ＊値：２０）を、回転霧化型のベル型塗装機を用いて、乾燥膜厚２０μｍになるように静電塗装し、３分間放置後、８０℃で３分間プレヒートし、さらにその上に、実施例１で得た水性ベースコート塗料（１）を、回転霧化型のベル型塗装機「ＡＢＢカートリッジベル塗装機」（ＡＢＢ社製、商品名）を用いて、乾燥膜厚１．５μｍとなるように静電塗装し、２分間放置後、８０℃で５分間プレヒートを行なった。次いで、その未硬化のベースコート塗面上に、「ＫＩＮＯ６５１０」（商品名：関西ペイント株式会社、水酸基／イソシアネート基硬化型アクリルウレタン樹脂系２液型有機溶剤型塗料）を乾燥膜厚３０μｍとなるように塗装し、７分間放置した後、１４０℃で３０分間加熱してこの両塗膜を同時に硬化させることにより、試験板Ｉを作製した。【０１０５】
実施例２３〜４０、比較例６〜１０
実施例２２における水性ベースコート塗料（１）を下記表４に示す水性ベースコート塗料に変更する以外は、実施例２２と同様に操作して、実施例２３〜４０及び比較例６〜１０の試験板Ｉを作製した。各試験板Ｉについては、下記の試験方法により評価を行なった。その結果を表４に示す。【０１０６】
（試験方法）
フリップフロップ性：  各試験板について、多角度分光測色計ＭＡ−６８（商品名、Ｘ−Ｒｉｔｅ社製）を用いて、受光角１５度及び受光角１１０度のＬ値（明度）を測定し、下記の式によってＦＦ値を求めた。
ＦＦ値＝受光角１５度のＬ値／受光角１１０度のＬ値。
ＦＦ値が大きいほど、観察角度（受光角）によるＬ値（明度）の変化が大きく、フリップフロップ性に優れていることを示す。
光輝感：角度を変えて各試験板を目視し、下記基準で光輝感を評価した。
◎：目視の角度によるメタリック感の変化が非常に大きく、フリップフロップ性に優れ、良好な光輝感を有する
○：目視の角度によるメタリック感の変化が大きく、フリップフロップ性に優れ、良好な光輝感を有する
△：目視の角度によるメタリック感の変化がやや小さく、フリップフロップ性がやや劣り、光輝感はやや劣る
×：目視の角度によるメタリック感の変化が小さく、フリップフロップ性が劣り、光輝感は劣る。
平滑性：  試験板の外観を目視にて評価した。
◎：極めて優れた平滑性を有する
○：優れた平滑性を有する
△：平滑性がやや劣る
×：平滑性が劣る。
初期付着性：  各試験板上の複層塗膜に素地に達するようにカッターで切り込みを入れ、大きさ２ｍｍ×２ｍｍのゴバン目を１００個作り、その表面に粘着テープを貼着し、２０℃においてそのテープを急激に剥離した後の、ゴバン目塗膜の残存数を調べた。
◎：１００個残存し、カッターによる切り込みの縁も滑らかである
○：１００個残存するが、カッターの切り込みの交差点において塗膜の小さなハガレが生じている
△：９９〜８１個残存
×：８０個以下残存。
耐水付着性：  各試験板を８０℃の温水に１日間浸漬し、引き上げ、室温で１２時間乾燥してから、上記初期付着性試験と同様にしてゴバン目試験を行った。評価基準は初期付着性試験の場合と同じである。【０１０７】
【表４】
2017135090.tif 000005
【０１０８】
試験用被塗物IIの作製：
縦４５ｃｍ×横３０ｃｍ×厚さ０．８ｍｍのりん酸亜鉛処理された冷延鋼板に、「エレクロンＧＴ−１０」（商品名、関西ペイント社製、熱硬化エポキシ樹脂系カチオン電着塗料）を乾燥膜厚２０μｍになるように電着塗装し、１７０℃で３０分間加熱して硬化させてから、その上に中塗り塗料「アミラックＴＰ−６５−２」（商品名、関西ペイント社製、ポリエステル樹脂・アミノ樹脂系、有機溶剤型中塗り塗料）を乾燥膜厚４０μｍになるように塗装し、１４０℃で３０分加熱して硬化させて、試験用被塗物IIとした。
試験板IIの作製【０１０９】
実施例４１
上記試験用被塗物II上に、実施例１７で得た水性ベースコート塗料（１７）を、回転霧化型のベル型塗装機「ＡＢＢカートリッジベル塗装機」（ＡＢＢ社製、商品名）を用いて、乾燥膜厚４μｍとなるように静電塗装し、第１ベース塗膜を形成した。１分間のインターバルをおいた後、前記第１ベース塗膜上に、実施例２０で得た水性ベースコート塗料（２５）を、乾燥膜厚０．２μｍとなるように塗装し、第２ベース塗膜を形成した。２分間のインターバルをおいた後、８０℃で３分間プレヒートして、未硬化のベースコート塗膜を形成し、その上に「ＫＩＮＯ６５１０」（商品名：関西ペイント株式会社、水酸基／イソシアネート基硬化型アクリルウレタン樹脂系２液型有機溶剤型塗料）を乾燥膜厚３０μｍとなるように塗装し、７分間放置した後、１４０℃で３０分間加熱してこれらの塗膜を同時に硬化させることにより試験板IIを作製した。【０１１０】
実施例４２〜４６
実施例４１における各水性ベースコート塗料を下記表５に示す水性ベースコート塗料に変更する以外は、実施例４１と同様に操作して、実施例４２〜４６の試験板IIを作製した。各試験板IIについて、上述の試験方法により評価を行なった。その結果を表５に示す。【０１１１】
【表５】
2017135090.tif 000006
【国際調査報告】
2017135090.tif 000007
2017135090.tif 000008
2017135090.tif 000009
2017135090.tif 000010